ГЛАЗУРЬ
GLASE

Изобретение относится к технологии силикатов и касается составов глазурей для нанесения на керамику, преимущественно стеновую плитку.
Известна глазурь, включающая, мас.%.: бой оконного и/или тарного стекла 60-90; каолин 5-20; по крайней мере, один компонент из группы: силикат натрия, метасиликат натрия, сода кальцинированная, гидроокись калия, плав щелочей NaOH и КОН 5-20 [1].
Задача изобретения состоит в повышении водостойкости глазурного покрытия.
Технический результат достигается тем, что глазурь, включающая бой оконного и/или тарного стекла, каолин, дополнительно содержит доменный шпак при следующем соотношении компонентов, мас.%.: бой оконного и/или тарного стекла 85-98; каолин 1-5; доменный шлак 1-10.
Составы глазури приведены в таблице.
Компоненты
Состав, мас.%:
1
2
3
Бой стекла:
- оконного
-
16
85
- тарного
98
80
-
Каолин
1
3
5
Доменный шлак
1
1
10
Водостойкость глазури,
III
III
IV
гидролитический класс
2
2
3
2
3
2
2
2
2
3
2
3
2
2
Для приготовления глазури может быть использовано стекло листовое оконное, которое характеризуется следующим химическим составом, мас.%: SiO 71,7-72,4; AlO+FeO 2,0-2,4; CaO 6,4-6,8; MgO 3,9-4,3; KO+NaO 14,5-14,9. Может быть использовано стекло тарное, включающее, мас.%: SiO 73,0; АlO+FeO 3,0-3,5; CaO+MgO 10,0; КO+NaO 14,5.
2
2
3
2
2
3
Используют каолин следующего состава, мас.%: SiO 46,02-46,5; АlO 38,69-40,17; ТiO 0,47-0,52; FeO 0,55-0,92; CaO 0,05-0,19; п.п.п.13,34-13, 97.
2
2
3
3
Доменный шлак содержит до 95% стеклофазы и характеризуется следующим химическим составом, мас.%: SiO 36,0-41,0; АlO 8,0-11,0; FeO 0,2-0,7; CaO 40,0-48,0; MgO 6,0-10,0; МnО 0,1-1,0; SO 0,5-2,2.
Глазурь получают следующим образом.
Подготавливают и дозируют компоненты, например, согласно выбранному составу (таблица). Бой оконного и/или тарного стекла (предварительно промытый от загрязнений и подвергнутый дроблению) смешивают с каолином и дробленым доменным шлаком. Смесь подвергают помолу мокрым способом до остатка не более 1% на сетке 0056. Влажность глазурной суспензии принимают 45-50%. Готовую глазурную суспензию наносят (напылением, поливом, окунанием) на поверхность керамического изделия, сушат на воздухе и обжигают при температуре 900°С.
Источник информации:
1. А.с. СССР №773031, МКИ С04В 41/00, 1980.